Brevet FR2207978A1 — publié le 19740621

La présente invention se rapporte à une bougie à autoextinction, du type dans lequel la partie inférieure de la mèche est imprégnée de silicate de soude ou de potasse Le terme "bougie utilisé dans toute la spécification, et dans les revendications doit être compris comme comportant tous les types de bougies qui consistent de façon prédominante en cire de paraffine et qui contiennent d'environ 3 à environ 5% de stéarine et des quantités inférieures de cires dures Des bougies à auto-extinction sont des bougies qui s'éteignent automatiquement, lorsqu'elles ont brûlé, jusqu a un niveau prédéterminé qui est placé, de façon courante, à 2-3 cm au-dessus de leur extrémité inférieure Ces bougies ont l'avantage qu'elles peuvent être utilisées sur des arbres de Noël, et avec des supports faits en matériauxinflammables par exemple des bougeoir en bois, sans risque d'incendie. La description du brevet français No. 1 170 540 révèle des bougies à auto-extinction comportant des mèches qui ont été traitées en les plongeant dans une solution de silicate de sodium ou de potassium, un mélange d'acétone et d'acétate de cellulose, ou une solution de phosphate d'ammonium et de chlorure de façon à imprégner ces mèches à leur extrémité inférieure Cependant, on a trouvé que des bougies à auto-extinction imprégnées d'une solution au silicate de soude comme décrit ci-dessus, ne présentent pas des propriétés d'extinction acceptables. Ainsi, si on utilise une solution de silicate de soude dilué pour l'imprégnation de ces mèches, les bougies qui en sont faites, ne s'arrentent pas immédiatement de brûler lorsque la flamme atteint la partie imprégnée de la mèche. Au contraire, les bougies commencent à grésiller et à pétiller, et éventuellement la flamme disparaît. Dans le cas où la mèche a été traitée de façon à ce qu'elle soit munie d'un revêtement en silicate de soude, ce revêtement empêchera la cire de parifine d'être absorbée par la mèche et la lumière s'éteint avec une grande production i fumée. L'objet de la présente invention est de créer une bougie à auto-extinction, qui ne souffre pas de ces inconvénients des bougies à auto-extinction selon l'art antérieur. Cet objet est obtenu par la bougie de la présente invention, qui comporte une mèche qui a été imprégnée d'une solution au silicate de soude contenant de 3 à 5 en poids d'acide tannique, en se basant sur le poids du silicate de soude dans cette solution. (ou de silicate de potasse) On a trouvé, de façon surprenante, que la flamme d'une bougie selon la présente invention s'éteint de façon brusque lorsque la flamme atteint la partie de la mèche qui a été imprégnée de la solution au silicate de soude contenant de l'acide tannique. De plus, on a trouvé que pratiquement aucune fumée ne se forme, et, en tous les cas bien moins de fumée que pour les bougies selon l'art antérieur. ta présente invention se rapporte également à un procédé de préparation d'une bougie à aUD-estinction du type ci-dessus mentionné. Ce procédé comporte les étapes d'imprégner l'extrémité d'une mèche d'une solution au silicate de soude contenant 14~30% en poids de silicate de soude, et 3-5% en poids d'acide tannique, en se basant sur le poids du silicate de soude, durant 10 à 20 minutes, de sécher cette mèche imprégnée, et subséquemment de préparer d'une façon qui est bien connue dans la pratique, une bougie comprenant cette mèche séchée. Il est préférable d'utiliser une solution au silicate de soude diluée, de façon à obtenir une imprégnation efficace de la mèche. La concentration de la solution au silicate de soude est de préférence de 33370J3é Il semble que l'étape de séchage du procédé de la présente invention est essentielle, de façon à assurer quel'extinction se produit au niveau prédéterminé. Si la bougie n'a pas été séchée de façon appropriée, on n'obtint pas l'effet désiré. De façon à faciliter la production de la bougie à partir de la mèche imprégnée, la solution au silicate de soude ou de potasse contient, de préférence, de plus, un colorant tel qu'un colorant à l'aniline. En donnant à la partie imprégnée des mèches une couleur, les mèches peuvent facilement être montées les unes par rapport aux autres durant le moulage des bougies, de façon que les zones d'extinction soient au même niveau des bougies. L'invention sera maintenant décrite en se reportant à l'exemple suivant EXEMPtE On a préparé un certain nombre de bougies utilisant des mèches de coton imprégnées de façon classique. Ces mèches furent soumises à une autre imprégnation en étant plongées durant 15 minutes dans unesolution ayant la composition suivante Solution de silicate de soude et de potass e (35-37 Bé, c'est-à-dire 33% en poids) consistant en 26,5 % SiO2, 7,9 Na,O et 65,6 H,O /cm7) I kg (densité : environ 1,34 g/cm') 1 kg Acide tannique 13 g Colorant à l'aniline pour colorer la solution Ensuite, les mèches furent enlevées de cette solution et séchées à la température ambiante.Subséquemment, les mèches ainsi préparées furent utilisées pour la fabrication de bougies plongées à la main, au moyen d'un bain ayant la composition suivante Paraffine ayant un point de fusion de 56-580C 94% en poids Stéarine 4% en poids Cires dures 2% en poids Total 100% en poids On laissa les bougies se cons!iEer Dans chaque cas, la flamme devint presque subitement petite, et s'éteignit en atteignant le niveau auquel la mèche avait été imprégnée. On ne remarqua aucune formation de fumée importante. A titre de comparaison, il faut mentionner que lorsque la flamme d'une bougie préparée d'une façon semblable à celle décrite ci-dessus, mais sans utiliser d'acide tannique, atteignait la zone d'extinction, la bougie commençait à grésiller et à pétiller, et la flamme ne s'éteignit pas. Bien entendu, l'invention n'est nullement limitée au mode de réalisation décrit et représenté qui n'a été donné qu'à titre d'exemple. En particulier, elle comprend tous les moyens constituant des. équivalents techniques des moyens décrits ainsi que leurs combinaisons, si celles-ci sont exécutées selon l'esprit de l'invention et mises en oeuvre dans le cadre des revendications qui suivent. REVND I CÂT IONS 1.- Bougie à auto-extinction du type comportant une mèche, caractérisée en ce que l'extrémité inférieure de ladite mèche a été imprégnée d'une solution au silicate de soude ou de potasse contenant 3-5% en poids d'acide, en se basant sur le poids dudit silicate de soude ou de potasse contenu dans ladite solution 2.- Procédé de préparation d'une bougie à auto-extinction selon la revendication t, caractérisé en ce qu'il consiste à imprégner la partie inférieure de la mèche précitée d'une solution contenant 14-30% en poids de silicate de soude, ou de potasse 3-5% en poids d'acide tannique, en se basant sur le poidsduditsiiicate de sodium ou de potasse durant une période de 10-20 minutes, à sécher ladite mèche imprégnée et à préparer une bougie à partir de ladite mèche. 3.- Procédé selon la revendication 2, caractérisé en ce que la solution precitée contient un colorant, de préférence, un colorant à l'aniline.